(57)【要約】【課題】中間転写体を有する画像形成装置において、転写条件による画像メモリーの発生が無く、感光層の膜厚に依らず、良好な画像を得る。【解決手段】導電性支持体上に少なくとも中間層、感光層を有する電子写真感光体を用いる画像形成装置において、前記中間層が電子輸送能を有する化合物を含有することを特徴とし、該電子写真感光体に接触配置してなる中間転写体を有することを特徴とする該電子写真感光体を用いる画像形成装置。【選択図】　　　　なし【特許請求の範囲】
【請求項１】
導電性支持体上に少なくとも中間層、感光層を有する電子写真感光体を用いる画像形成装置において、前記中間層が電子輸送能を有する化合物を含有することを特徴とし、該電子写真感光体に接触配置してなる中間転写体を有することを特徴とする該電子写真感光体を用いる画像形成装置。
【請求項２】
非露光部の感光体表面電位Ｖｄと中間転写体に印加するバイアス電位Ｖｔｒとの差が
Ｖｔｒ−Ｖｄ≧１０００（Ｖ）
であることを特徴とする請求項１の画像形成装置。
【請求項３】
前記感光層が電荷発生層、電荷輸送層の順に形成され、該電荷輸送層の膜厚が２０μｍ以下であることを特徴とする電子写真感光体を用いる、請求項１〜２のいずれかに記載の画像形成装置。
【請求項４】
前記中間層に含まれる電子輸送性有機化合物の最高被占軌道（ＨＯＭＯ）のエネルギー準位が６．２（ｅＶ）以上である請求項１〜３のいずれかに記載の画像形成装置。
【発明の詳細な説明】
【０００１】
【発明の属する技術分野】
本発明は電子写真感光体並びに該電子写真感光体を備えたプロセスカートリッジ及び画像形成装置に関するもので、該画像形成装置は中間転写体を有することを特徴とする。
【０００２】
【従来の技術】
電子写真による画像形成は、均一帯電を施した電子写真感光体上に、露光手段を用いて潜像を形成し、該潜像をトナー等により現像した像を被転写物に転写することにより、画像を得るものである。このうち転写の方法により、前記電子写真感光体上からトナー像を直接最終被転写物上に転写する方法と、中間転写体を介して再度転写することで最終被転写物に画像を形成する方法がある。後者の場合、被転写物を帯電ユニットや現像ユニットといったプロセスユニットを避けて被転写物を搬送することが容易になる利点があり、また被転写物を選ばず、多様なマテリアルに印刷可能になるという利点があり、近年広く利用されている。
【０００３】
中間転写体を用いる電子写真方法では、中間転写体上にトナー像を転写する必要があり、電子写真感光体から中間転写体へのトナー像の転写は静電的に行われ、電子写真感光体と中間転写体間に適当なバイアスを与える必要がある。その際転写に用いるバイアスは電子写真感光体の帯電極性とは逆極性のバイアス電位を用いることが一般的である。その際、電子写真感光体の表面電位Ｖｄと中間転写体に印加する転写バイアスＶｔｒとの差Ｖｄ−Ｖｔｒが、実際転写の支配因子となる電位差である。前述の通り、表面電位Ｖｄと転写バイアスＶｔｒは逆極性であるため、その差は大きくなる。
【０００４】
電子写真感光体は、露光により光誘起された電荷を感光層内を移動させることで表面電荷を相殺し、潜像形成を行うが、光誘起によらない電荷を移動する能力には乏しいため、感光層内に蓄積してしまうことになる。
【０００５】
転写バイアスの印加電圧／電流を大きくすると、転写率は向上するが、転写バイアスによる影響が電子写真感光体に残留してしまい、画像メモリーといった画像不良を引き起こす原因となる。
【０００６】
一方、電子写真感光体の感光層の厚さにより、露光に対する潜像の追従性が変化することが知られており、感光層を薄層化することで潜像特性が良化し、コストも低減する。また、より薄層で使用に耐えられるなら、より長期の使用に耐えられることであり、長寿命化に伴い、ランニングコストの低減も期待される。しかしながら帯電物の電荷数Ｎは厚さｄに反比例し、同一帯電条件の元では、感光層の厚さが低減することで、感光層内部の光電流は増加することになり、同じく転写バイアスによる影響も大きくなってしまう。
【０００７】
【発明が解決しようとする課題】
中間転写体を有する画像形成装置において、転写条件による画像メモリーの発生が無く、感光層の膜厚に依らず、良好な画像を得ることを目的とする。
【０００８】
【課題を解決するための手段】
本発明者らは、鋭意研究を重ねた結果、一般的な電気伝導に依らず、整流作用機能を有する中間層を有する電子写真感光体を用いることで、中間転写体を用いた画像形成装置において、転写メモリーの出ない画像形成装置を可能とした。
【０００９】
詳しくは転写工程において、バイアスを印加した際、印加したバイアスにより生じた電界により支持体から感光層に電荷が注入されることは好ましくなく、転写による注入電荷が生じた部分の画像が変調を起こすことになる。整流作用機能を有する中間層を有する電子写真感光体を用いることで、この注入を阻止することが一般的な電気伝導に依らず、整流作用機能を有する中間層を有する電子写真感光体を用いることで、転写条件が厳しい中間転写体を用いた画像形成装置において、転写メモリーの出ない画像形成装置を可能となった。
【００１０】
【発明の実施の形態】
本発明の画像形成装置の構成を詳細に説明する。
【００１１】
本発明の画像形成装置は電子写真感光体と該電子写真感光体に接触配置してなる中間転写体を有することを特徴とする該電子写真感光体を用いる画像形成装置であり、該電子写真感光体が導電性支持体上に少なくとも中間層、感光層を有することを特徴とする。
【００１２】
中間転写体としては、支持体上に形成されたシリンダー状、ベルト状いずれの形態でも良い。バイアス電圧あるいは電流を与えるには、支持体に直接印加する、あるいはブラシやブレードといった帯電補助部材を用いても良い。
【００１３】
次に本発明の電子写真感光体の構成を詳細に説明する。
【００１４】
本発明における電子写真感光体は、導電性支持体上に少なくとも中間層、感光層を有し、前記中間層が電子輸送能を有する化合物を含有することを特徴とする。
【００１５】
次に本発明による電子写真感光体を具体的に示す。
【００１６】
本発明の感光体の構成は、導電性支持体上に感光層として電荷発生物質を含有する電荷発生層および電荷輸送物質を含有する電荷輸送層をこの順に積層した構成、また電荷発生物質と電荷輸送物質を同一層中に分散した単層からなる構成のいずれの構成をとることも可能である。これらの上に保護層を積層する構成も可能である。前者の積層型においては電荷発生層あるいは電荷輸送層が二層以上の構成も可能である。
【００１７】
単層の感光層では光キャリアの生成と移動が同一層内で行なわれ、また感光層そのものが表面層となる。一方積層の感光層では、光キャリアを生成する電荷発生層と生成したキャリアが移動する電荷輸送層とが積層された構成をとる。また、単層、積層どちらの場合においても、感光層の上層に保護層を設けることが可能であり、この場合保護層が表面層となる。
【００１８】
本発明の電子写真感光体の導電性支持体は、鉄、銅、金、銀、アルミニウム、亜鉛、チタン、鉛、ニッケル、スズ、アンチモン、インジウムなどの金属や合金、あるいは前記金属の酸化物、カーボン、導電性高分子などが使用可能である。形状は円筒状、円柱状などのドラム形状と、ベルト状、シート状のものとがある。前記導電性材料は、そのまま成形加工される場合、塗料として用いられる場合、蒸着される場合や、エッチング、プラズマ処理により加工される場合もある。塗料の場合、支持体は前記金属、合金はもちろん、紙、プラスチックなども用いることが可能である。
【００１９】
さらに支持体と下引層との間に、支持体のムラや欠陥の被覆、及び画像入力がレーザー光の場合には散乱による干渉縞防止を目的とした導電層を設けることが好適である。これは、カーボンブラック、金属粒子、金属酸化物等の導電性粉体を、バインダー樹脂中に分散して形成することができる。
【００２０】
本発明の中間層は、電子輸送能を有する化合物を含有することを特徴とし、電子輸送能を有する化合物としては、例えばフタルイミド、４−ニトロフタルイミド、テトラシアノエチレン、テトラシアノキノジメタン、クロラニル、ブロマニル、ｏ−ニトロ安息香酸、トリニトロフルオレノン、キノン、ジフェノキノン、ナフトキノン、アントラキノン、スチルベンキノン、２，４，７−トリニトロフルオレノン、２，４，５，７−テトラニトロフルオレノンなどの電子吸引性物質やこれら電子吸引性物質を高分子化したものや、アゾ顔料、ペリレン顔料などの顔料が挙げられ、中でも式（３）で示されるナフタレンテトラカルボン酸ジイミド化合物が好ましい。本発明で用いることのできる電子輸送材料の具体例を表１に示す。なお、本発明で用いる化合物がこれに限定されるわけではない。
【００２１】
また、電子輸送物質以外に、製膜性を改善する等の目的において、電子移動度を満たす範囲でバインダー樹脂を用いることも可能である。バインダー樹脂の具体例として、ポリエステル、ポリウレタン、ポリアクリレート、ポリエチレン、ポリスチレン、ポリブタジエン、ポリカーボネート、ポリアミド、ポリプロピレン、ポリイミド、フェノール樹脂、アクリル樹脂、シリコーン樹脂、エポキシ樹脂、ユリア樹脂、アリル樹脂、アルキッド樹脂、ポリアミド−イミド、ナイロン、ポリサルフォン、ポリアリルエーテル、ポリアセタール、ブチラール樹脂、ベンザール樹脂などが挙げられる。
【００２２】
中間層の厚さは好ましくは０．１〜１０μｍ、より好ましくは０．３〜５μｍである。電荷輸送層中に含まれる電荷輸送材料の量は、重量比で好ましくは２０〜１００％であり、より好ましくは３０〜１００％である。
【００２３】
（最高被占軌道（ＨＯＭＯ）のエネルギー算出法）
電子輸送性有機化合物の最高被占軌道に対応するエネルギー準位の算出は以下のように行った。
【００２４】
まず数種類の正孔輸送性化合物の大気下光電子分光法、具体的には低エネルギー電子計数方式による理研計器（株）製の表面分析装置ＡＣ−１を用いて仕事関数Ｗｆ（ｅＶ）を直接測定した。更に、仕事関数を測定した数種類の正孔輸送性化合物の酸化電位を以下の方法によって測定した。
【００２５】
ＳＣＥ（飽和カロメル電極）を参照電極とし、電解液に０．１Ｎ　（ｎ−Ｂｕ）４Ｎ＋ＣｌＯ４−／ＣＨ２Ｃｌ２溶液を用い、ポテンシャルスイーパによって作用電極（白金）に印加する電位をスイープし得られた電流―電位曲線を測定し酸化電位を測定した。詳しくは、サンプルを０．１Ｎ　（ｎ−Ｂｕ）４Ｎ＋ＣｌＯ４／ＣＨ２Ｃｌ２溶液に５〜１０ｍｍｏｌ％程度の濃度になるように溶解する。そしてこのサンプル溶液に作用電極によって電圧を加え、電圧を０（ｖ）→　＋１．５（　ｖ）→　０（ｖ）と連続的に電位を変化させた時の電流変化を測定し、電流―電位曲線を得る。この電流―電位曲線において０（ｖ）→　＋１．５（ｖ）にスイープさせた時０（ｖ）側に最も近い位置で電流値がピークを示したピークトップ位置の電位をＥｏｘ１（ｖ）とし、＋１．５（　ｖ）→　０（ｖ）にスイープさせた時０（ｖ）側に最も近い位置で電流値がピークを示したピークトップ位置の電位をＥｏｘ２（ｖ）とし、（Ｅｏｘ１＋　Ｅｏｘ２）／２（ｖ）を酸化電位（Ｅｏｘ　（ｖ））とした。上記得られた仕事関数と酸化電位との間には一次相関が認められ、それよりＳＣＥ参照電極のエネルギーは４．５３（ｅｖ）と算出された。
【００２６】
光学吸収係数αと光エネルギーｈν，及び遷移エネルギーＥ０（ｅｖ）の間には次式が成り立つので，
αｈν＝Ｂ（ｈν−Ｅ０）２（但し，Ｂは定数）
電子輸送性有機化合物の（αｈν）１／２対ｈνのプロットをとり，直線区間を外挿してαが０となるｈνの値が遷移エネルギーＥ０となり、電子輸送性有機化合物の最高被占軌道（ＨＯＭＯ）のエネルギーは以下の式によって算出される。
最高被占軌道（ＨＯＭＯ）のエネルギー　＝　Ｅｒｅｄ　＋４．５３＋　Ｅ０　（ｅｖ）
【００２７】
本発明の感光層が機能分離型の層構成である場合には導電性支持体上に形成された電子輸送機能を有する中間層上に電荷発生層および電荷輸送層を積層する。しかしながら、層を形成する順序は特に制限されるものではない。
【００２８】
本発明において電荷発生材料としては一般的な材料を用いることが可能である。電荷発生材料として一般に、セレン−テルル、ピリリウム、チアピリリウム系染料、また各種の中心金属および結晶系、具体的には例えばα、β、γ、εおよびＸ型などの結晶型を有するフタロシアニン化合物、アントアントロン顔料、ジベンズピレンキノン顔料、ピラントロン顔料、トリスアゾ顔料、ジスアゾ顔料、モノアゾ顔料、インジゴ顔料、キナクリドン顔料、非対称キノシアニン顔料、およびキノシアニンおよび特開昭５４−１４３６４５号公報に記載のＡ−Ｓｉなどが挙げられる。
【００２９】
また、電荷発生物質以外に、バインダー樹脂を用いることも可能である。バインダー樹脂の具体例として、ポリエステル、ポリウレタン、ポリアクリレート、ポリエチレン、ポリスチレン、ポリブタジエン、ポリカーボネート、ポリアミド、ポリプロピレン、ポリイミド、フェノール樹脂、アクリル樹脂、シリコーン樹脂、エポキシ樹脂、ユリア樹脂、アリル樹脂、アルキッド樹脂、ポリアミド−イミド、ナイロン、ポリサルフォン、ポリアリルエーテル、ポリアセタール、ブチラール樹脂、ベンザール樹脂などが挙げられる。
【００３０】
電荷発生層の膜厚は、０．００１〜６μｍが好ましく、より好ましくは、０．０１〜２μｍである。電荷発生層に含有される電荷発生材料の量は、重量比で１０〜１００％が好ましく、より好ましくは５０〜１００％である。
【００３１】
電荷輸送材料の例としては、ピレン化合物、Ｎ−アルキルカルバゾール化合物、ヒドラゾン化合物、Ｎ，Ｎ−ジアルキルアニリン化合物、ジフェニルアミン化合物、トリフェニルアミン化合物、トリフェニルメタン化合物、ピラゾリン化合物、スチリル化合物、スチルベン化合物などが挙げられる。
【００３２】
また、電荷輸送物質以外に、バインダー樹脂を用いることも可能である。バインダー樹脂の具体例として、ポリエステル、ポリウレタン、ポリアクリレート、ポリエチレン、ポリスチレン、ポリブタジエン、ポリカーボネート、ポリアミド、ポリプロピレン、ポリイミド、フェノール樹脂、アクリル樹脂、シリコーン樹脂、エポキシ樹脂、ユリア樹脂、アリル樹脂、アルキッド樹脂、ポリアミド−イミド、ナイロン、ポリサルフォン、ポリアリルエーテル、ポリアセタール、ブチラール樹脂、ベンザール樹脂などが挙げられる。
【００３３】
電荷輸送層を最表面に用いる場合、電荷輸送層に熱、光、放射線を利用して、硬化、重合する樹脂、あるいはモノマー、更には光導電機能を有する硬化、重合する樹脂あるいはモノマーを用いることが可能である。
【００３４】
電荷輸送層の厚さは好ましくは５〜７０μｍ、より好ましくは１０〜２０μｍである。電荷輸送層中に含まれる電荷輸送材料の量は、重量比で好ましくは２０〜１００％であり、より好ましくは３０〜１００％である。
【００３５】
感光層を単層で用いる場合、電荷発生物質と電荷輸送物質を同一層内に含有する。電荷発生物質及び電荷輸送物質の具体例は、上記積層感光体の場合と同様である。
【００３６】
単層感光層は８〜４０μｍの厚さが好ましく、より好ましくは１２〜３０μｍである。電荷発生材料や電荷輸送材料等の光導電性材料を好ましくは２０〜１００重量％含有するが、より好ましくは３０〜１００重量％である。
【００３７】
保護層を設ける場合その膜厚は０．０１〜１０μｍが好ましく、より好ましくは０．１〜７μｍである。保護層は電荷発生材料または電荷輸送材料を含有してもよい。また、放射線を利用して、硬化、重合する樹脂、あるいはモノマー、更には光導電機能を有する硬化、重合する樹脂あるいはモノマーを用いることが可能である。さらに、保護層中に金属及びその酸化物、窒化物、塩、合金やカーボン等の導電性材料を含有してもよい。その様な金属種としては、鉄、銅、金、銀、鉛、亜鉛、ニッケル、スズ、アルミニウム、チタン、アンチモン、インジウムなどが挙げられ、具体的には、ＩＴＯ、ＴｉＯ２　、ＺｎＯ、ＳｎＯ２　、Ａｌ２　Ｏ３などが使用可能である。導電性材料は微粒子状のものを保護層中に分散させるが、その粒子径は好ましくは０．００１〜５μｍ、より好ましくは０．０１〜１μｍのものが用いられ、その保護層への添加量は、好ましくは１〜７０重量％、より好ましくは５〜５０重量％である。分散剤としてチタンカップリング剤、シランカップリング剤、各種界面活性などを用いてもよい。電荷発生層にハロゲン基を有するバインダー樹脂を含有する場合、重量比で０．１〜５０％が好ましく、より好ましくは１〜２０％である。
【００３８】
感光層を構成する各層には、酸化防止剤や光劣化防止剤、放射線劣化防止剤等各種添加剤を用いてもよい。また、表面層にはその滑性や撥水性を改善する目的で各種フッ素化合物やシラン化合物、金属酸化物等あるいはそれらの微粒子等を含有してもよい。これらの分散性を改善する目的で分散剤や界面活性剤を用いてもよい。表面層におけるこれら添加物の含有量は好ましくは１〜７０重量％、より好ましくは５〜５０重量％である。
【００３９】
本発明の電子写真感光体の製造方法としては、蒸着、塗布などの方法が用いられる。塗布による方法は、薄膜から厚膜まで広い範囲で、しかもさまざまな組成の膜が形成可能である。具体的には、バーコーター、ナイフコーター、浸漬塗布、スプレー塗布、ビーム塗布、静電塗布、ロールコーター、アトライター、粉体塗布などで塗布される。
【００４０】
図１に本発明の電子写真感光体を用いた一般的な転写式電子写真装置の概略構成例を示した。
【００４１】
図１において、１は像担持体としての本発明のドラム型感光体であり軸２を中心に矢印方向に所定の周速度で回転駆動される。該感光体１は回転過程で帯電手段３によりその周面に正または負の所定電位の均一帯電を受け、次いで露光部にての像露光手段４により光像露光（スリット露光・レーザービーム走査露光など）を受ける。これにより感光体周面に露光像に対応した静電潜像が順次形成されていく。
【００４２】
その静電潜像はついで現像手段５でトナー現像されたそのトナー現像像が転写手段６により不図示の給紙部から感光体１と転写手段６との間に感光体１の回転と同期取り出されて給紙された転写材７の面に順次転写されていく。
【００４３】
像転写を受けた転写材Ｐは感光体面から分離されて像定着手段８へ導入されて像定着を受けて複写物（コピー）として機外へ出力される。
【００４４】
像転写後の感光体１の表面はクリーニング手段９にて転写残りトナーの除去を受けて清浄面化され、更に前露光手段７により除電処理されて繰り返して像形成に使用される。
【００４５】
電子写真装置として、上述の感光体や現像手段、クリーニング手段などの構成要素のうち、複数のものを装置ユニットとして一体に結合して構成し、このユニットを装置本体に対して着脱自在に構成しても良い。例えば、感光体１とクリーニング手段９とを一体化してひとつの装置ユニットとし、装置本体のレールなどの案内手段を用いて着脱自在の構成にしても良い。このとき、上記の装置ユニットの方に帯電手段および／または現像手段を伴って構成しても良い。
【００４６】
光像露光４は、電子写真装置を複写機やプリンターとして使用する場合には、原稿からの反射光や透過光、あるいは原稿を読取り信号化し、この信号によりレーザービームの走査、ＬＥＤアレイの駆動、または液晶シャッターアレイの駆動などにより行われる。ファクシミリのプリンターとして使用する場合には、光像露光４は受信データをプリントするための露光になる。
【００４７】
本発明の電子写真感光体は電子写真複写機に利用するのみならず、レーザービームプリンター、ＣＲＴプリンター、ＬＥＤプリンター、液晶プリンター、レーザー製版など電子写真応用分野にも広く用いることができる。
【００４８】
【実施例】
以下、本発明の具体的な実施例について説明する。
【００４９】
［実施例１］
本実施例における電子写真感光体は以下の通りである。まず導電層用の塗料を以下の手順で調製した。１０％の酸化アンチモンを含有する酸化錫で被覆した導電性酸化チタン粉体５０部（質量部、以下同様）、レゾール型フェノール樹脂２５部、メチセロソルブ２０部、メタノール５部およびシリコーンオイル（ポリジメチルシロキサンポリオキシアルキレン共重合体、平均分子量３０００）０．００２部をφ１ｍｍガラスビーズを用いたサンドミル装置で２時間分散して調製した。上記塗料をφ３０ｍｍのアルミニウムシリンダー上に浸漬コーティング法で塗布し、１４０℃で３０分乾燥して、膜厚２０μｍの導電層を形成した。
【００５０】
次に、表１に示す化合物例（Ｅ１）　５部と下記構造式（１）の繰り返し単位を有するポリカーボネート樹脂（粘度平均分子量２２０００）５部をクロロベンゼン９０部に溶解し、中間層用塗料を調製した。上記塗料を前記導電層上に浸漬コーティング法によって塗布し、１００℃で２０分間乾燥して、膜厚１．５μｍの中間層を形成した。
【００５１】
次にＣｕＫαのＸ線回折におけるブラッグ角２θ±０．２度が９．０度、１４．２度、２３．９度及び２７．１度に強いピークを有するオキシチタニウムフタロシアニンを３部、ポリビニルブチラール（商品名エスレックＢＭ−２、積水化学（株）製）３部及びシクロヘキサノン３５部をφ１ｍｍガラスビーズを用いたサンドミル装置で２時間分散して、その後に酢酸エチル６０部を加えて電荷発生層用塗料を調製した。この塗料を前記下引き層上に浸漬塗布方法で塗布して５０℃１０分間乾燥し、膜厚０．２μｍの電荷発生層を形成した。
【００５２】
次いで電荷輸送材料として式（２）で表されるトリールアミン化合物１０部と、下記構造式（１）の繰り返し単位を有するポリカーボネート樹脂（粘度平均分子量２２０００）１０部をモノクロロベンゼン３０部およびジクロロメタン３０部の混合溶媒中に溶解し、電荷輸送層用塗料を調製した。この塗料を、前記電荷発生層上に浸漬コーティング法によって塗布し、１００℃で６０分間熱風乾燥して、膜厚２０μｍの電荷輸送層を形成し、電子写真感光体を得た。
【００５３】
実施例１で用いた電子輸送性有機化合物をトルエン中に溶解したときの（αｈν）１／２対ｈνのプロットを図２に示す。図中（●）は濃度８．１×１０−２％、（■）濃度４．１×１０−２％のプロットを示しており、切片から吸収端を求め、ＨＯＭＯの値を算出した。求められたＨＯＭＯの値を表１に示す。
【００５４】
作成した電子写真感光体を、キヤノン社製ＬＢＰ−２１６０を用いて評価した。黒現像器位置で感光体表面電位を測定し、初期表面電位が−５５０Ｖとなるよう調整し、転写バイアスを＋３００〜７００Ｖの条件で評価を行った。転写バイアスＯＦＦ時の表面電位Ｖｄと、転写バイアスＯＮ時の表面電位を比較し、ベタ白画像を通紙し、転写によるカブリの程度で評価を行った。
【００５５】
この状態で初期及び１００００枚通紙後の電子写真特性を見る。これらの結果を表２に示す。
【００５６】
【外１】
2004093808.tif 000002
（化１）
【００５７】
【外２】
2004093808.tif 000003
（化２）
【００５８】
［実施例２〜１０］
実施例１の電子輸送材料をＥ２〜Ｅ１０に代えた以外は、実施例１と同様に作成し、評価を行った。
【００５９】
［実施例１１］
実施例８において電荷輸送層の膜厚を１５μｍにした以外は実施例８と同様に作成、評価を行った。
【００６０】
［比較例１］
中間層として、メトキシメチル化ナイロン（重量平均分子量３２，０００）５ｇとアルコール可溶性共重合ナイロン（重量平均分子量２９，０００）１０ｇをメタノール９５ｇに溶解した液を浸漬塗布し、１００℃２０分乾燥後の膜厚が１μｍの下引き層を形成した以外は実施例１と同様に作成、評価を行った。
【００６１】
［比較例２］
比較例１において電荷輸送層の膜厚を２５μｍにした以外、比較例１と同様に作成、評価を行った。
【００６２】
［比較例３］
比較例１において電荷輸送層の膜厚を１５μｍにした以外、比較例１と同様に作成、評価を行った。
【００６３】
【表１】
2004093808.tif 000004
【００６４】
【表２】
2004093808.tif 000005
【００６５】
【発明の効果】
本発明では、中間転写体を用いた画像形成装置を用いて画像形成をする際、電子写真感光体の中間層に電子輸送物質を含有することで、中間転写の転写バイアスによる影響を受けることなく、良好な画像を安定して得ることが可能となる。
【図面の簡単な説明】
【図１】本発明の電子写真感光体を有するプロセスカートリッジを有する画像形成装置の概略構成の例を示す図である。
【図２】電子輸送物質の吸収端測定例
【符号の説明】
１　感光体
２　駆動軸
３　帯電手段
４　像露光手段
５　現像手段
６　中間転写体
７　転写手段
８　定着手段
９　クリーニング手段
１０　カートリッジ
１１　ガイド
１２　転写材
１３　ガイド
１４　前露光手段（不図示）
【図１】
2004093808.tif 000006
【図２】
2004093808.tif 000007